(57)【特許請求の範囲】
【請求項１】
Ｓｉに結合するアルコキシ基以外の置換基が、水素、アルキル基、およびフェニル基から選ばれた少なくとも１種の非反応性置換基のみからなるトリアルコキシシランおよびジアルコキシシラン、ならびに、テトラアルコキシシランから選択される少なくとも１種（Ａ）と、エポキシ系シランカップリング剤（Ｂ）と、水とを含み、さらに、平均粒子径が５〜１００ｎｍの水分散性シリカ（Ｃ）を全固形分に対し５〜３０質量％、および／または、平均粒子径が０．０８〜０．５μｍかつアスペクト比が１０〜１００である板状シリカ（Ｄ）を全固形分に対し２〜１５質量％含み、ｐＨ４．３〜５．３に調整した表面処理剤を電磁鋼板の少なくとも片面に塗布、乾燥して成る絶縁被膜を有することを特徴とする絶縁被膜付き電磁鋼板。
【請求項２】
前記表面処理剤は、ｐＨを前記範囲に調整するために蟻酸、グリコール酸、酢酸、および乳酸のうち少なくとも１種を含む請求項１に記載の絶縁被膜付き電磁鋼板。
【請求項３】
前記表面処理剤を塗布した後の乾燥温度が２００℃以下である請求項１または２に記載の絶縁被膜付き電磁鋼板。
【発明の詳細な説明】
【技術分野】
【０００１】
本発明は、絶縁被膜付き電磁鋼板に関する。本発明は特に、絶縁被膜中にクロム化合物を含まずとも耐食性が劣化することがなく、かつ、高い層間抵抗と良好なＴＩＧ溶接性とを両立し、良好な耐水性および被膜外観をも得ることが可能な絶縁被膜付き電磁鋼板に関する。
【背景技術】
【０００２】
モータや変圧器などに使用される電磁鋼板の絶縁被膜には、層間抵抗だけでなく、加工成形時の利便性および保管、使用時の安定性など種々の特性が要求される。電磁鋼板は多様な用途に使用されるため、その用途に応じて種々の絶縁被膜の開発が行われている。また、電磁鋼板に打抜き加工、せん断加工、曲げ加工などを施すと残留歪みにより磁気特性が劣化するので、これを解消するために７００〜８００℃程度の温度で歪取り焼純を行う場合が多い。従って、この場合には、絶縁被膜が歪取り焼鈍に耐え得るものでなければならない。
【０００３】
電磁鋼板の絶縁被膜は、大別して
（１）溶接性、耐熱性を重視し、歪取り焼鈍に耐える無機被膜、
（２）打抜性、溶接性の両立を目指し歪取り焼鈍に耐える樹脂含有の無機被膜（すなわち、半有機被膜）、
（３）特殊用途で歪取り焼鈍不可の有機被膜
の３種に分類されるが、汎用品として歪取り焼鈍に耐えるのは、上記（１），（２）に示した無機成分を含む被膜であり、これらは両者ともクロム化合物を含むものが一般的であった。特に、（２）のタイプのクロム酸塩系絶縁被膜は、１コート１ベークの製造で無機系絶縁被膜に比較して打抜性を格段に向上させることができるので広く利用されている。
【０００４】
しかし、昨今、環境意識が高まり、電磁鋼板の分野においてもクロム化合物を含まない絶縁被膜を有するクロメートフリーの製品が需要家などから望まれている。クロム化合物は含まず、有機成分と無機成分の両方を含む表面処理剤を電磁鋼板表面に塗布して、上記（２）に該当する絶縁被膜を形成する技術には、以下のようなものがある。
【０００５】
特許文献１には、コロイド状シリカ、アルミナゾル、ジルコニアゾルの１種または２種以上よりなる無機コロイド状物質に対して、水溶性またはエマルジョンタイプの樹脂の１種または２種以上からなる有機物を加えた水溶液を表面処理剤として、歪取り焼鈍前の耐食性などに優れた絶縁被膜を形成する技術が記載されている。
【０００６】
特許文献２には、Ａｌの第一リン酸塩溶液を１００重量部と、粒子径０．２〜３．０μｍの有機樹脂エマルジョン１〜３００重量部とを主成分とする処理液を表面処理剤として、溶接性、密着性および歪取り焼鈍後の滑り性に優れた絶縁被膜を形成する技術が記載されている。
【０００７】
特許文献３には、ポリシロキサンと各種有機樹脂とを共重合したポリシロキサン重合体と、シリカ、シリケート等の無機化合物とからなる絶縁被膜を有する、耐食性、密着性、耐溶剤性、耐スティキング性に優れた電磁鋼板が記載されている。
【先行技術文献】
【特許文献】
【０００８】
【特許文献１】特開平１０−４６３５０号公報
【特許文献２】特開平６−３３０３３８号公報
【特許文献３】特開２００７−１９７８２０号公報
【発明の概要】
【発明が解決しようとする課題】
【０００９】
ここで、特許文献１〜３を含む従来の表面処理剤を用いて絶縁被膜を形成して、高い層間抵抗を有する絶縁被膜付き電磁鋼板を製造する場合には、絶縁被膜の付着量を増やす必要があった。しかしながら、絶縁被膜の付着量を増やすと、ＴＩＧ溶接性が劣化するため、高い層間抵抗と良好なＴＩＧ溶接性を両立させることは困難であった。また、特許文献１〜３では、耐水性と被膜外観については考慮されていない。
【００１０】
そこで本発明は、上記課題に鑑み、絶縁被膜中にクロム化合物を含まずとも耐食性が劣化することがなく、かつ、高い層間抵抗と良好なＴＩＧ溶接性とを両立し、良好な耐水性および被膜外観をも得ることが可能な絶縁被膜付き電磁鋼板を提供することを目的とする。
【課題を解決するための手段】
【００１１】
この目的を達成すべく本発明者らが鋭意検討したところ、電磁鋼板の表面に塗布する表面処理剤として、トリアルコキシシラン、ジアルコキシシラン、およびテトラアルコキシシランから選択される少なくとも１種（Ａ）と、エポキシ系シランカップリング剤（Ｂ）とを併用したものを用いた場合に、ｐＨを所定の範囲に調整することによって、上記の目的を達成できる絶縁被膜付き電磁鋼板を得られることを見出し、本発明を完成させるに至った。
【００１２】
本発明は、このような知見に基づきなされたものであり、その要旨構成は以下のとおりである。
（１）Ｓｉに結合するアルコキシ基以外の置換基が、水素、アルキル基、およびフェニル基から選ばれた少なくとも１種の非反応性置換基のみからなるトリアルコキシシランおよびジアルコキシシラン、ならびに、テトラアルコキシシランから選択される少なくとも１種（Ａ）と、エポキシ系シランカップリング剤（Ｂ）と、水とを含み、ｐＨ４．３〜５．３に調整した表面処理剤を電磁鋼板の少なくとも片面に塗布、乾燥して成る絶縁被膜を有することを特徴とする絶縁被膜付き電磁鋼板。
【００１３】
（２）前記表面処理剤は、ｐＨを前記範囲に調整するために蟻酸、グリコール酸、酢酸、および乳酸のうち少なくとも１種を含む上記（１）に記載の絶縁被膜付き電磁鋼板。
【００１４】
（３）前記表面処理剤は、平均粒子径が５〜１００ｎｍの水分散性シリカ（Ｃ）を、前記表面処理剤の全固形分に対し５〜３０質量％含有する上記（１）または（２）に記載の絶縁被膜付き電磁鋼板。
【００１５】
（４）前記表面処理剤は、平均粒子径が０．０８〜０．５μｍかつアスペクト比が１０〜１００である板状シリカ（Ｄ）を、前記表面処理剤の全固形分に対し２〜１５質量％含有する上記（１）〜（３）のいずれか１項に記載の絶縁被膜付き電磁鋼板。
【００１６】
（５）前記表面処理剤を塗布した後の乾燥温度が２００℃以下である上記（１）〜（４）のいずれか１項に記載の絶縁被膜付き電磁鋼板。
【発明の効果】
【００１７】
本発明によれば、絶縁被膜中にクロム化合物を含まずとも耐食性が劣化することがなく、かつ、高い層間抵抗と良好なＴＩＧ溶接性とを両立し、良好な耐水性および被膜外観をも得ることが可能な絶縁被膜付き電磁鋼板を提供することができる。
【発明を実施するための形態】
【００１８】
以下、本発明を具体的に説明する。
【００１９】
＜電磁鋼板＞
本発明において、素材である電磁鋼板としては、特に制限はなく、従来から公知のものいずれもが適合する。すなわち、磁束密度の高いいわゆる軟鉄板（電気鉄板）やＳＰＣＣなどの一般冷延鋼板、また比抵抗を上げるためにＳｉやＡｌを含有させた無方向性電磁鋼板などいずれもが有利に適合する。
【００２０】
＜表面処理剤＞
本発明で用いる表面処理剤は、Ｓｉに結合する置換基が、水素、アルキル基、およびフェニル基から選ばれた少なくとも１種の非反応性置換基のみからなるトリアルコキシシランおよびジアルコキシシラン、ならびに、テトラアルコキシシランから選択される少なくとも１種（Ａ）と、エポキシ系シランカップリング剤（Ｂ）と、水とを含有する。さらに、ｐＨを調整するための酸を含有してもよい。
【００２１】
トリアルコキシシランの種類は特に限定されず、一般式Ｒ１Ｓｉ（ＯＲ’）３で示され、それらの１種以上を用いることができる。Ｒ１は水素、アルキル基、およびフェニル基から選ばれる非反応性置換基である。Ｒ１がアルキル基の場合は、好ましくは炭素数１〜６の直鎖または分岐のアルキル基であり、更に好ましくは炭素数１〜３の直鎖または分岐のアルキル基である。Ｒ’はアルキル基であり、好ましくは炭素数１〜４の直鎖または分岐のアルキル基であり、更に好ましくは炭素数１〜２の直鎖または分岐のアルキル基である。例えば、メチルトリメトキシシラン、エチルトリメトキシシラン、メチルトリエトキシシラン、エチルトリエトキシシラン、フェニルトリエトキシシラン、フェニルトリメトキシシラン、およびこれらの加水分解物などが使用できる。なかでも、電磁鋼板の耐食性がより優れるという観点からアルキル基を有するトリアルコキシシランが好ましい。
【００２２】
ジアルコキシシランの種類は特に限定されず、一般式Ｒ２Ｒ３Ｓｉ（ＯＲ’’）２で示され、それらの１種以上を用いることができる。ここで、Ｒ２およびＲ３は水素、アルキル基、およびフェニル基から選ばれる非反応性置換基であり、好ましくは炭素数１〜６の直鎖または分岐のアルキル基であり、更に好ましくは炭素数１〜３の直鎖または分岐のアルキル基である。Ｒ’’はアルキル基であり、好ましくは炭素数１〜４の直鎖または分岐のアルキル基であり、更に好ましくは炭素数１〜２の直鎖または分岐のアルキル基である。例えば、ジメチルジメトキシシラン、ジメチルジエトキシシラン、ジフェニルジメトキシシラン、およびこれらの加水分解物などが使用できる。なかでも、電磁鋼板の耐食性がより優れるという観点からアルキル基を有するジアルコキシシランが好ましい。
【００２３】
テトラアルコキシシランの種類は特に限定されず、一般式Ｓｉ（ＯＲ’’’）４で示され、それらの１種以上を用いることができる。Ｒ’’’はアルキル基であり、好ましくは炭素数１〜４の直鎖または分岐のアルキル基であり、更に好ましくは炭素数１〜２の直鎖または分岐のアルキル基である。例えば、テトラメトキシシラン、テトラエトキシシラン、テトラプロポキシシラン、テトラブトキシシラン、およびこれらの加水分解物などが使用できる。なかでも、電磁鋼板の耐食性がより優れるという観点から、テトラエトキシシランおよびテトラメトキシシランが好ましい。
【００２４】
シランカップリング剤（Ｂ）は、ｐＨ４．３〜５．３において安定なエポキシ系シランカップリング剤とする。一般式ＸＳｉ(Ｒ４）ｎ(ＯＲ)３−ｎ（ここで、ｎの範囲は０〜２）で示され、Ｘは活性水素含有エポキシ基であり、それらの１種以上を同時に用いることができる。Ｒ４はアルキル基であり、好ましくは炭素数１〜４の直鎖または分岐のアルキル基であり、更に好ましくは炭素数１〜２の直鎖または分岐のアルキル基である。ＯＲは任意の加水分解性基であり、Ｒは例えばアルキル基であり、好ましくは炭素数１〜４の直鎖または分岐のアルキル基であり、更に好ましくは炭素数１〜２の直鎖または分岐のアルキル基である。また、Ｒは例えばアシル基（−ＣＯＲ５）であり、Ｒ５は好ましくは炭素数１〜４の直鎖または分岐のアルキル基であり、更に好ましくは炭素数１〜２の直鎖または分岐のアルキル基である。シランカップリング剤（Ｂ）として例えば、３−グシドキシプロピルトリメトキシシラン、３−グリシドキシプロピルメチルジメトキシシラン、２−（３，４エポキシシクロヘキシル）エチルトリエトキシシラン、およびこれらの加水分解物などが使用できる。
【００２５】
本発明に用いる表面処理剤では、有機成分として、トリアルコキシシラン、ジアルコキシシラン、およびテトラアルコキシシランから選択される少なくとも１種（Ａ）と、シランカップリング剤（Ｂ）との組み合わせを用いた。この両者を含む表面処理剤によって、クロム化合物を含まずとも耐食性が劣化することのない絶縁被膜を得ることができる。
【００２６】
本発明に用いる表面処理剤では、トリアルコキシシラン、ジアルコキシシランおよびテトラアルコキシシランから選択される少なくとも１種（Ａ）とシランカップリング剤（Ｂ）との質量比（Ａ／Ｂ）を、好ましくは０．０５〜１．０の範囲とし、より好ましくは０．１〜０．５の範囲とする。質量比（Ａ／Ｂ）を１．０以下とすることにより、十分な耐水性を得ることができる。また、質量比（Ａ／Ｂ）を０．０５以上にすることにより、電磁鋼板のＴＩＧ溶接性が向上する傾向が得られる。
【００２７】
しかし、上記成分（Ａ）および（Ｂ）を含む表面処理剤の場合、耐食性は良好なものの、高い層間抵抗が求められる場合には、絶縁被膜の付着量を多くする必要があった。付着量を多くすると、絶縁被膜にかかるコストが増加するのみならず、溶接においては成分（Ａ）のシラン化合物や成分（Ｂ）のエポキシ系シランカップリング剤に由来する有機成分が気化するため、ブローホールが発生し、被膜外観はもとよりＴＩＧ溶接の強度が弱くなるといった問題があった。
【００２８】
本発明者らが鋭意検討した結果、シラン化合物（Ａ）とエポキシ系シランカップリング剤（Ｂ）を主成分として用いた表面処理剤のｐＨを適正化することにより、例えば０．５ｇ／ｍ２以下といった少ない被膜付着量でも十分に高い層間抵抗が得られることがわかった。その結果、高い層間抵抗と良好なＴＩＧ溶接性とを両立することができた。
【００２９】
本発明では、表面処理剤のｐＨを４．３〜５．３に調整する。ｐＨが５．３を超える場合は、鋼板表面のエッチングが少なく、塗布した表面処理剤が鋼板の凹部に溜まり、凸部への付着が少なくなるため、少ない被膜付着量では高い層間抵抗を得ることができず、層間抵抗を高めるために被膜付着量を多くすると、ＴＩＧ溶接性を損なう。さらに、ｐＨが４．３より低い場合は、層間抵抗は高くなるものの、塗布後の焼付けまでに鋼板表面が錆びる危険性があり、被膜外観を損ない、また、酸成分の残存により焼付け後の耐水性が劣る。ｐＨを４．３〜５．３に調整すれば、鋼板表面が錆びることなく、適度な鋼板表面のエッチングにより絶縁被膜が鋼板凹凸に追従した均一被膜となる。その結果、高い層間抵抗と良好なＴＩＧ溶接性とを両立し、良好な耐水性および被膜外観をも得ることができる。
【００３０】
ｐＨを上記範囲に調整するための酸としては、蟻酸、グリコール酸、酢酸、および乳酸のうち少なくとも１種を用いることができる。一方、これ以外の酸、例えば、硫酸、塩酸、硝酸のような酸では、鋼板表面のエッチング力が強く、錆びる危険性がある。また、蟻酸、グリコール酸、酢酸、および乳酸を用いれば、炭酸などの酸と比較して、表面処理剤のｐＨを上記範囲に安定的に調整可能である。
【００３１】
本発明に用いる表面処理剤には、平均粒子径が５〜１００ｎｍの水分散性シリカ（Ｃ）を含むことができる。水分散性シリカ（Ｃ）は、層間抵抗をさらに高くし、ＴＩＧ溶接性をさらに向上させることができる点で有効である。その理由は定かではないが、水分散性微粒子シリカ（Ｃ）は、トリアルコキシシラン、ジアルコキシシラン、およびテトラアルコキシシランから選択される少なくとも１種（Ａ）とエポキシ系シランカップリング剤（Ｂ）が形成する被膜の形態を、鋼板凹凸に追随した均一な絶縁被膜に変化させると推測される。なお、本明細書において水分散性微粒子シリカの「平均粒子径」は、レーザー回折式粒度分布測定装置により測定した粒度分布の累積度数が体積百分率で５０％となる粒子径とする。
【００３２】
水分散性シリカ（Ｃ）の含有量（固形分）は、表面処理剤の全固形分に対し５〜３０質量％の範囲とする。５質量％以上とすれば、層間抵抗とＴＩＧ溶接性の向上の効果を確実に得ることができる。一方、３０％以下の場合、シラン（Ａ）とシランカップリング剤（Ｂ）によるポリシロキサン結合が分断されることがないため、耐食性が低下することがない。
【００３３】
水分散性シリカ（Ｃ）の種類は、特に限定されず、コロイダルシリカや乾式シリカを用いることができる。コロイダルシリカとしては、例えば、日産化学（株）製のスノーテックスＣ、Ｎ、２０、ＯＳ、ＯＸＳ、ＯＬ、（いずれも商品名）などが挙げられ、また、乾式シリカとしては日本アエロジル（株）製のＡＥＲＯＳＩＬ５０、１３０、２００、３００、３８０（いずれも商品名）などが挙げられ、これらの１種以上を用いることができる。
【００３４】
本発明に用いる表面処理剤には、平均粒子径が０．０８〜０．５μｍかつアスペクト比が１０〜１００である板状シリカ（Ｄ）を含むことができる。板状シリカ（Ｄ）も、層間抵抗をさらに高くし、ＴＩＧ溶接性をさらに向上させることができる点で有効である。その理由は定かではないが、板状シリカ（Ｄ）は、トリアルコキシシラン、ジアルコキシシラン、およびテトラアルコキシシランから選択される少なくとも１種（Ａ）とエポキシ系シランカップリング剤（Ｂ）が形成する被膜の形態を、層状構造に変化させると推測される。
【００３５】
なお、本明細書において板状シリカの「平均粒子径」は、ＳＥＭにて観察したときの、板状シリカの厚みに垂直な面における長径について、視野中の複数の粒子間で平均した長さを意味するものとする。また、本明細書において板状シリカの「アスペクト比」とは、ＳＥＭにて観察したときの、各粒子についての板状シリカの厚みに垂直な面における長径／最大厚みの比の値を、視野中の１０個の粒子について平均した値を意味するものとする。
【００３６】
板状シリカ（Ｄ）の含有量（固形分）は、表面処理剤の固形分に対し２〜１５質量％の範囲とする。２質量％以上であれば、層間抵抗とＴＩＧ溶接性の向上の効果を確実に得ることができる。一方、１５質量％以下の場合、シラン（Ａ）とシランカップリング剤（Ｂ）によるポリシロキサン結合が分断されることがないため、耐食性が低下することがない。
【００３７】
表面処理剤は、上記した成分を脱イオン水、蒸留水などの水中で混合することにより得られる。表面処理剤の固形分割合は適宜選択すればよい。また、表面処理剤には、必要に応じてアルコール、ケトン、セロソルブ系の水溶性溶剤、界面活性剤、消泡剤、レベリング剤、ｐＨ調整剤、防菌防カビ剤などを添加してもよい。これらを添加することにより、表面処理剤の乾燥性、塗布外観、作業性、意匠性が向上する。ただし、これらは本発明で得られる品質を損なわない程度に添加することが重要であり、添加量は多くても表面処理剤の全固形分に対して５質量％未満である。
【００３８】
先述のとおり、本発明においては、電磁鋼板の表面に表面処理剤を塗布、乾燥、好ましくは加熱乾燥することにより、被膜を形成する。表面処理剤を電磁鋼板に塗布する方法としては、ロールコート法、バーコート法、浸漬法、スプレー塗布法などが挙げられ、処理される電磁鋼板の形状などによって適宜最適な方法が選択される。より具体的には、例えば、電磁鋼板がシート状であればロールコート法、バーコート法またはスプレー塗布法を選択できる。スプレー塗布法は、表面処理剤を電磁鋼板にスプレーしてロール絞りや気体を高圧で吹きかけて塗布量を調整する方法である。電磁鋼板が成型品とされている場合であれば、表面処理剤に浸漬して引き上げ、場合によっては圧縮エアーで余分な表面処理剤を吹き飛ばして塗布量を調整する方法などが選択される。
【００３９】
電磁鋼板の表面に塗布した表面処理剤を、乾燥する際の乾燥温度（最高到達板温）は、通常８０〜３５０℃であるが、シラン化合物（Ａ）およびシランカップリング剤（Ｂ）を主成分とする本発明に用いる表面処理剤の場合、２００℃以下であることがより好ましい。２００℃以下であれば、シラン化合物（Ａ）やシランカップリング剤（Ｂ）の置換基が分解することがなく、耐水性などの性能を劣化させることがないためである。また、加熱時間は、使用される電磁鋼板の種類などによって適宜最適な条件が選択される。なお、生産性などの観点からは、０．１〜６０秒が好ましく、１〜３０秒がより好ましい。
【００４０】
また、電磁鋼板の前処理については特に限定されず、表面処理剤を塗布する前に、必要に応じて、電磁鋼板の油分、汚れ、および酸化膜を除去することを目的とした前処理を電磁鋼板に施してもよい。電磁鋼板は、防錆目的で防錆油が塗られている場合が多く、また、防錆油で塗油されていない場合でも、作業中に付着した汚れや酸化膜などがある。また、これらの塗油、汚れ、および酸化膜は、電磁鋼板の表面の濡れ性を阻害し、均一な被膜を形成する上で支障をきたすが、上記の前処理を施すことにより、電磁鋼板の表面が清浄化され、均一に濡れやすくなる。電磁鋼板の表面上に油分、汚れ、および酸化膜などがなく、表面処理剤が均一に濡れる場合は、前処理工程は特に必要はない。なお、前処理の方法は特に限定されず、例えば湯洗、溶剤洗浄、アルカリなどによる脱脂処理や、塩酸、硫酸、リン酸などによる酸洗処理などの方法が挙げられる。
【００４１】
電磁鋼板の被膜付着量は特に限定しないが、片面当たり０．０５〜３．０ｇ／ｍ２程度とすることが好ましい。付着量、すなわち本発明の絶縁被膜の全固形分質量は、アルカリ剥離による被膜除去後の重量減少から測定することができる。また、付着量が少ない場合には、アルカリ剥離法によって測定した付着量既知の標準試料を蛍光Ｘ線分析により測定し得た検量線から測定することができる。付着量が０．０５ｇ／ｍ２以上であれば、耐食性と共に絶縁性を満足することができ、一方３．０ｇ／ｍ２以下であれば、被膜密着性が向上するだけでなく、加熱乾燥時にふくれが発生せずに、塗装性の低下を招くことがない。より好ましくは０．１〜２．０ｇ／ｍ２であり、さらに好ましくは１．０ｇ／ｍ２以下である。絶縁被膜は鋼板の両面に形成することが好ましいが、目的によっては片面のみでもよく、他面は他の絶縁被膜としても構わない。
【００４２】
以下、実施例を用いて本発明をさらに詳細に説明するが、本発明は以下の実施例に何ら限定されるものではない。
【実施例】
【００４３】
（１）素材
板厚：０．５ｍｍの電磁鋼板〔A230（JIS C 2552（2000））〕を供試材として使用した。
【００４４】
（２）前処理（洗浄）
試験板の作製方法としては、まず上記の供試材の表面上の油分や汚れを取り除き、供試材表面が水で１００％濡れることを確認した後、更に純水（脱イオン水）を流しかけ、１００℃雰囲気のオーブンで水分を乾燥したものを試験板として使用した。
【００４５】
（３）表面処理剤
各成分を表１に示す組成（質量比）にて水中で混合し、表面処理剤を得た。以下に、表１で使用した化合物について説明する。なお、ｐＨを調整するための酸としては、蟻酸、グリコール酸、酢酸、および乳酸のいずれかを用い、表面処理剤のｐＨは表１に示した。
【００４６】
＜トリアルコキシシラン／ジアルコキシシラン／テトラアルコキシシラン＞
Ａ１：メチルトリメトキシシラン
Ａ２：ジメチルジメトキシシラン
Ａ３：テトラメトキシシラン
【００４７】
＜エポキシ系シランカップリング剤＞
Ｂ１：３−グリシドキシプロピルトリメトキシシラン
Ｂ２：２−(３，４エポキシシクロヘキシル)エチルトリメトキシシラン
【００４８】
＜水分散性微粒子シリカ＞
Ｃ１：平均粒子径：１５ｎｍ、コロイダルシリカ
Ｃ２：平均粒子径：５０ｎｍ、コロイダルシリカ
Ｃ３：平均粒子径：１００ｎｍ、コロイダルシリカ
【００４９】
＜板状シリカ＞
Ｄ１：平均粒子径：０．１μｍ、アスペクト比１０
Ｄ２：平均粒子径：０．２μｍ、アスペクト比３０
【００５０】
（４）処理方法
上記の表面処理剤を用いて、バーコート塗装にて表面処理剤を試験板表面に塗装し、その後、水洗することなく、そのままオーブンに入れて、最高到達板温が１４０℃となるようにして加熱乾燥させ、表1に示される片面当たりの付着量の絶縁被膜を試験板の両面に形成させた。乾燥温度は、オーブン中の雰囲気温度とオーブンに入れている時間とで調節した。なお、乾燥温度は試験板表面の最高到達温度を示す。バーコート塗装の具体的な方法は、以下のとおりである。
【００５１】
バーコート塗装：表面処理剤を試験板に滴下して、＃３〜１０バーコーターで塗装した。使用したバーコーターの番手と表面処理剤の濃度とにより、所定の付着量となるように調整した。
【００５２】
（評価方法）
【００５３】
（１）耐食性
試験板に対して湿潤試験（５０℃、相対湿度≧９８％）を行い、４８時間後の赤錆発生率を目視で観察し、面積率で評価した。
（判定基準）
◎：赤錆面積率１５％未満
○：赤錆面積率１５％以上、５０％未満
△：赤錆面積率５０％以上、７０％未満
×：赤錆面積率７０％以上
【００５４】
（２）層間抵抗
試験板をＪＩＳ  Ｃ２５５０−４：２０００に規定の表面絶縁抵抗測定手法にて、電圧０．５Ｖ、加圧力２Ｎ／ｍｍ２にて1０点の測定を行い、その平均値を求めた。
◎：１０Ω・cm２／枚以上
○：５〜１０Ω・cm２／枚
△：２〜５Ω・cm２／枚
×：２Ω・cm２／枚以下
【００５５】
（３）ＴＩＧ溶接性
試験板を３０ｍｍの厚みになるように９．８ＭＰａ（１００ｋｇｆ／ｃｍ２）の圧力にて積層し、その端面部（長さ３０ｍｍ）に対して、次の条件でＴＩＧ溶接を実施した。
・溶接電流：１２０Ａ
・Ａｒガス流量：６リットル／ｍｉｎ
・溶接速度：１０、２０、３０、４０、５０、６０、７０、８０、９０、１００ｃｍ／ｍｉｎ
（判定基準）
ブローホールの数が１ビードにつき５個以下を満足する溶接速度の最大値で優劣を判定した。
◎：６０ｃｍ／ｍｉｎ以上
○：４０ｃｍ／ｍｉｎ以上、６０ｃｍ／ｍｉｎ未満
△：２０ｃｍ／ｍｉｎ以上、４０ｃｍ／ｍｉｎ未満
×：２０ｃｍ／ｍｉｎ未満
【００５６】
（４）耐水性
試験板を、沸騰水蒸気中に３０分暴露させ、外観変化を観察した。
（判定基準）
◎：変化なし
○：目視で若干の変色が認められる程度
△：目視で変色がはっきり認められる程度
×：被膜溶解
【００５７】
（５）被膜外観
絶縁被膜形成直後の外観を目視で観察した。
（判定基準）
○：錆発生も変色もない
錆：錆発生が認められる
【００５８】
実施例および比較例に記載の表面処理剤を用いて得られた絶縁被膜付き電磁鋼板に関して、上記の評価を行った結果を、表１−１および表１−２に示す。
【００５９】
【表１−１】
0005974636.tif 000002
【００６０】
【表１−２】
0005974636.tif 000003
【００６１】
実施例の結果、表１−１および表１−２に示すように、本発明の電磁鋼板は、耐食性が十分であり、かつ、高い層間抵抗と良好なＴＩＧ溶接性とを両立し、なおかつ、良好な耐水性および被膜外観をも得ることができた。これに対し、ｐＨが本発明の適正範囲を逸脱した比較例は、層間抵抗とＴＩＧ溶接性との両立ができない、あるいは、耐水性および被膜外観に劣るという結果となった。
【産業上の利用可能性】
【００６２】
本発明によれば、絶縁被膜中にクロム化合物を含まずとも耐食性が劣化することがなく、かつ、高い層間抵抗と良好なＴＩＧ溶接性とを両立し、良好な耐水性および被膜外観をも得ることが可能な絶縁被膜付き電磁鋼板を提供することができる。